(57)【要約】【課題】  特別な冷却装置を必要とせず、人体の発する赤外線を高感度に効率良く検出すること。【解決手段】  所定の開口率を得るための単一センサを構成する非検出部の面積に対する検出部の面積の比率が所定の値となるように、単一センサを構成する検出部および非検出部の平面形状を、直角以下の角度を持たない五角形以上の多角形状に形成すると共に、支持基板上の同一行での互いに隣接する２つの単一センサ間の接続においては、該上流側の単一センサの非検出部と該下流側の単一センサの検出部とが直列接続されるように配線し、支持基板上の同一列での互いに隣接する２つの単一センサ間に配置においては、一方の行の単一センサを構成する検出部と、他方の行の単一センサを構成する非検出部とを交互に配置する。【選択図】  図１
2007081225.tif 000002
【特許請求の範囲】
【請求項１】
支持基板と、
その上に形成された最上部層が上部電極領域とされた多層の半導体薄膜からなる検出部と、
前記検出部の周辺領域に電気的に分離して設けられ、該検出部を構成する最下部層の半導体薄膜の一部が下部電極領域とされた非検出部と
からなる単一センサを具え、
所定の開口率を得るための該単一センサを構成する前記非検出部の面積に対する前記検出部の面積の比率が所定の値となるように、該単一センサを構成する前記検出部および前記非検出部の平面形状は、直角以下の角度を持たない五角形以上の多角形状に形成され、
該複数個の単一センサを、前記支持基板上で上流側の電極パッド部から下流側の電極パッド部へ向かう所定の順方向に沿って、かつ、複数行に渡って繰り返して直列接続する配線構造において、
該支持基板上の同一行での互いに隣接する２つの単一センサ間の接続においては、該上流側の単一センサの非検出部と該下流側の単一センサの検出部とを直列接続するように配線し、
該支持基板上の同一列での互いに隣接する２つの単一センサ間に配置においては、一方の行の単一センサを構成する検出部と、他方の行の単一センサを構成する非検出部とを交互に配置するようにしたことを特徴とする赤外線センサ。
【請求項２】
前記多層の半導体薄膜は、
Ｐ型化合物半導体とＮ型化合物半導体とからなるＰ−Ｎ接合面を有することを特徴とする請求項１記載の赤外線センサ。
【請求項３】
前記支持基板の同一面上でのセンサ全体の面積に対する該センサ全体に渡って配線された前記複数個の単一センサの検出部の総面積の割合を示す開口率が最大となるように、該支持基板の同一面上で互いに隣接する単一センサを直列接続するようにしたことを特徴とする請求項１又は２記載の赤外線センサ。
【請求項４】
前記単一センサを構成する前記検出部の多層の半導体薄膜は、
少なくともＩｎ又はＳｂのいずれかを含む化合物半導体からなる層と、
拡散電流を抑制するためのバリア層と
を含むことを特徴とする請求項１ないし３のいずれかに記載の赤外線センサ。
【請求項５】
赤外線センサを製造する方法であって、
支持基板上にＰ−Ｎ接合面を有する多層の半導体薄膜を形成する工程と、
前記多層の半導体薄膜の最上部層側から最下部層側へ向かってエッチングを行うことにより、前記Ｐ−Ｎ接合面を電気的に分離して検出部を形成する工程と、
前記分離した多層の半導体薄膜からなる検出部の周辺領域に対してエッチングを行うことにより、非検出部を分離形成する工程と、
前記検出部の前記最上部層に上部電極領域を形成し、該検出部の周辺領域に位置する前記非検出部に下部電極領域を形成して、該上部電極領域と該下部電極領域とからなる単一センサを作成する単一センサ作成工程と、
前記単一センサを、前記支持基板上で上流側の電極パッド部から下流側の電極パッド部へ向かう所定の順方向に沿って、かつ、複数行に渡って繰り返して複数個直列に接続する配線工程と
を具え、
前記単一センサ作成工程は、
所定の開口率を得るための該単一センサを構成する前記非検出部の面積に対する前記検出部の面積の比率が所定の値となるように、該単一センサを構成する前記検出部および前記非検出部の平面形状を、直角以下の角度を持たない五角形以上の多角形状に形成する工程
を含み、
前記配線工程は、
該支持基板上の同一行での互いに隣接する２つの単一センサ間の接続においては、該上流側の単一センサの非検出部と該下流側の単一センサの検出部とを直列接続するように配線する工程と、
該支持基板上の同一列での互いに隣接する２つの単一センサ間に配置においては、一方の行の単一センサを構成する検出部と、他方の行の単一センサを構成する非検出部とを交互に配置する工程と
を含むことを特徴とする赤外線センサの製造方法。
【請求項６】
前記支持基板の同一面上でのセンサ全体の面積に対する該センサ全体に渡って配線された前記複数個の単一センサの検出部の総面積の割合を示す開口率が最大となるように、該支持基板の同一面上で互いに隣接する単一センサを直列接続するようにしたことを特徴とする請求項５記載の赤外線センサの製造方法。
【請求項７】
前記エッチングの工程において、エッチングが特定方向のみに進行するのを防いで電極部の面積を縮小して前記検出部の開口率を向上させるために、前記非検出部と分離するための前記検出部の段差エッジの境界部分の平面部の形状を、直角以下の角度にならないように形成したことを特徴とする請求項４又は５記載の赤外線センサの製造方法。
【請求項８】
前記単一センサを構成する前記検出部の多層の半導体薄膜は、
少なくともＩｎ又はＳｂのいずれかを含む化合物半導体からなる層と、
拡散電流を抑制するためのバリア層と
を含むことを特徴とする請求項５ないし７のいずれかに記載の赤外線センサの製造方法。
【発明の詳細な説明】
【技術分野】
【０００１】
本発明は、人体の発する赤外線に感度を有する赤外線センサ、および、その製造方法に関する。
【背景技術】
【０００２】
従来、室温で動作可能な人感センサの受光素子としては、焦電素子やサーモパイルなどが主に用いられてきた。しかしながら、これらの受光素子は一般に熱型センサと分類されるもので、赤外線を吸収したあと受光素子中で変換された熱による焦電効果や熱起電力に従って赤外線を検出するため、検出感度の赤外線波長に対する選択性がなく、人体の発する赤外線をより効率よく検出する場合には、およそ透過波長帯として８〜１４μｍの遠赤外線領域のみを帯域透過する干渉フィルタが必要である。この干渉フィルタは製造方法が複雑で難しく、人感センサのコストを高くする一因となっている。また、感度を高めるため熱的に環境から分離するため熱伝導度の低いガスを封入し、外部の電磁波の影響を避けるための金属パッケージが必要となるため、センサ全体のサイズが大きくなる傾向がある。
【０００３】
このような熱型センサに対し半導体型センサは、一般に量子型と呼ばれ半導体のバンドギャップエネルギーに相当する波長以下の赤外線に感度を有する。また、高価な干渉フィルタを用いずとも半導体センサ自身が、実質特定の波長域で感度を持つ。この半導体型センサは検出機構の違いから、光導電型と光起電力型に分類される。このうち光導電型は、赤外線により発生するキャリア数の変化に伴う抵抗変化でセンシングするものである。これに対して光起電力型はいわゆるダイオード構造を持ち、多数キャリアが電子であるＮ型半導体と多数キャリアがホールであるＰ型半導体が接合されてなるＰ−Ｎ接合を有しており、赤外線の光子によりＰ−Ｎ接合に存在する空乏層内で発生した電子ホール対が、価電子帯と導電帯の傾斜に従って空間的に分離蓄積された結果、Ｐ型半導体はプラス側にＮ型半導体はマイナス側に帯電しその間に起電力が生ずる。この起電力は開放電圧と呼ばれ、非常に大きな外部抵抗を使って電圧として読み出すこともまたセンサ外部で短絡して電流として読み出すことも可能である。
【０００４】
このような半導体型センサを室温で人感センサとして用いる場合に問題となるのが、人間が活動する環境温度と人間の体温の差が小さく、環境から輻射される赤外線がセンサの熱ノイズを発生させるため、十分なＳ／Ｎ比を確保することが難しいという点である。そのため、通常はセンサ自身を冷却して熱ノイズの発生を抑制し、センサとして用いるのが普通である。この半導体型センサの代表的なものに、ＩｎＳｂやＭＣＴなどがあげられる。
【０００５】
以上のような化合物半導体を用いる赤外線センサの中で、特許文献１に示されるように、非冷却で小型化を行いながら、人感センサとしてのＳ／Ｎ比の向上を狙って、平面状に半導体型センサを配置し、各センサの出力電圧を多段直列接続して取り出す方式が提案されている。
【０００６】
限られた面積内に多素子センサを配列する方法として、ビデオカメラやデジタルスチルカメラに採用されている、電荷結合素子（ＣＣＤ）を用いた固体撮像素子が挙げられる。この多素子センサでは、高画素化を進める目的で限られた面積の中により多くの素子を配列する様々な試みがなされている。
【０００７】
例えば、特許文献２では、固体撮像素子の小型化、高画素化を行いながら、感度低下、垂直転送レジスタの取り扱い電荷量の減少がないように、隣接する受光素子垂直列の受光素子の位置を垂直方向に配置の２分の１ピッチずらし、各受光素子の形状を垂直方向に対し略４５度傾斜した４辺を含む多角形として、解像度向上および実質的開口率の向上させる方法が提示されている。
【０００８】
また、特許文献３においては、限られたチップサイズ内に熱型赤外線センサの感熱部形状を略正六角形とし、それをハニカム状二次元配列することにより開口率を向上させる方法が開示されている。
【０００９】
さらに、特許文献４にあるように、画素を構成するフォトダイオードを略正八角形状とし、それを千鳥配置とすることにより、解像度の向上とともにモアレ干渉を抑制する方法も開示されている。
【００１０】
【特許文献１】国際公開第２００５−２７２２８号パンフレット
【特許文献２】特開平６−７７４５０号公報
【特許文献３】特開平１１−１１１９５８号公報
【特許文献４】特公平４−３１２３１号公報
【発明の開示】
【発明が解決しようとする課題】
【００１１】
しかしながら、上記のような従来の手法は、可視光を対象としているため、光量が遠赤外線領域に比べて非常に大きく、画素を構成するフォトダイオードは単一で十分な出力を取り出すことができるのに対し、遠赤外線領域では光量が小さくまた背景となる環境からの輻射との差も小さいため、単一フォトダイオードでは十分な出力を得ることが困難である。
【００１２】
従って、単一素子を多段接続することは遠赤外線領域の光の検出には有効な手段であるが、多段接続するに当たって単一素子それぞれを電気的に絶縁しながら、基板の一方の面に２端子を形成するには、可視光用の固体撮像素子で行われる配列だけでは不十分である。
【００１３】
また、赤外領域に感度を有する半導体素子はもとより、バンドギャップエネルギーが小さく室温環境下では低抵抗となり易いため、Ｐ−Ｎ接合側壁のリーク電流の増加を招きやすい。
【００１４】
その結果、単一素子の形状はできるだけ受光面積に対する周囲長が短くし、しかも基板の一方の面から２端子を形成して直列接続するために最適な配置とする必要があるが、従来の固体撮像素子の単一素子配置ではこの目的を達成するのが困難である。
【００１５】
つまり、人体の発する遠赤外線領域の光に対して、人感センサとして利用可能な、非冷却状態で動作し、かつ小型な実用的な感度を有する半導体赤外線センサは存在しない。
【００１６】
そこで、本発明の目的は、人体の発する赤外線を高感度に効率良く検出することが可能な、赤外線センサ、および、その製造方法を提供することにある。
【００１７】
また、本発明の他の目的は、特別な冷却装置を必要としない、小型で安価な赤外線センサ、および、その製造方法を提供することにある。
【課題を解決するための手段】
【００１８】
本発明は、支持基板と、その上に形成された最上部層が上部電極領域とされた多層の半導体薄膜からなる検出部と、前記検出部の周辺領域に電気的に分離して設けられ、該検出部を構成する最下部層の半導体薄膜の一部が下部電極領域とされた非検出部とからなる単一センサを具え、所定の開口率を得るための該単一センサを構成する前記非検出部の面積に対する前記検出部の面積の比率が所定の値となるように、該単一センサを構成する前記検出部および前記非検出部の平面形状が、直角以下の角度を持たない五角形以上の多角形状からなり、該複数個の単一センサを、前記支持基板上で上流側の電極パッド部から下流側の電極パッド部へ向かう所定の順方向に沿って、かつ、複数行に渡って繰り返して直列接続する配線構造において、該支持基板上の同一行での互いに隣接する２つの単一センサ間の接続においては、該上流側の単一センサの非検出部と該下流側の単一センサの検出部とを直列接続するように配線し、該支持基板上の同一列での互いに隣接する２つの単一センサ間に配置においては、一方の行の単一センサを構成する検出部と、他方の行の単一センサを構成する非検出部とを交互に配置することによって、赤外線センサを構成する。
【００１９】
前記多層の半導体薄膜は、Ｐ型化合物半導体とＮ型化合物半導体とからなるＰ−Ｎ接合面を有してもよい。
【００２０】
前記支持基板の同一面上でのセンサ全体の面積に対する該センサ全体に渡って配線された前記複数個の単一センサの検出部の総面積の割合を示す開口率が最大となるように、該支持基板の同一面上で互いに隣接する単一センサを直列接続してもよい。
【００２１】
前記単一センサを構成する前記検出部の多層の半導体薄膜は、少なくともＩｎ又はＳｂのいずれかを含む化合物半導体からなる層と、拡散電流を抑制するためのバリア層とを含んでもよい。
【００２２】
本発明は、赤外線センサを製造する方法であって、前記支持基板上にＰ−Ｎ接合面を有する多層の半導体薄膜を形成する工程と、前記多層の半導体薄膜の最上部層側から最下部層側へ向かってエッチングを行うことにより、前記Ｐ−Ｎ接合面を電気的に分離して検出部を形成する工程と、前記分離した多層の半導体薄膜からなる検出部の周辺領域に対してエッチングを行うことにより、非検出部を分離形成する工程と、前記検出部の前記最上部層に上部電極領域を形成し、該検出部の周辺領域に位置する前記非検出部に下部電極領域を形成して、該上部電極領域と該下部電極領域とからなる単一センサを作成する単一センサ作成工程と、前記単一センサを、前記支持基板上で上流側の電極パッド部から下流側の電極パッド部へ向かう所定の順方向に沿って、かつ、複数行に渡って繰り返して複数個直列に接続する配線工程とを具え、前記単一センサ作成工程は、所定の開口率を得るための該単一センサを構成する前記非検出部の面積に対する前記検出部の面積の比率が所定の値となるように、該単一センサを構成する前記検出部および前記非検出部の平面形状を、直角以下の角度を持たない五角形以上の多角形状に形成する工程を含み、前記配線工程は、該支持基板上の同一行での互いに隣接する２つの単一センサ間の接続においては、該上流側の単一センサの非検出部と該下流側の単一センサの検出部とが直列接続されるように配線する工程と、該支持基板上の同一列での互いに隣接する２つの単一センサ間に配置においては、一方の行の単一センサを構成する検出部と、他方の行の単一センサを構成する非検出部とが交互に配置されるようにする工程とを含むことによって、赤外線センサの製造方法を提供する。
【００２３】
前記支持基板の同一面上でのセンサ全体の面積に対する該センサ全体に渡って配線された前記複数個の単一センサの検出部の総面積の割合を示す開口率が最大となるように、該支持基板の同一面上で互いに隣接する単一センサを直列接続してもよい。
【００２４】
前記エッチングの工程において、エッチングが特定方向のみに進行するのを防いで電極部の面積を縮小して前記検出部の開口率を向上させるために、前記非検出部と分離するための前記検出部の段差エッジの境界部分の平面部の形状を、直角以下の角度にならないように形成してもよい。
【００２５】
前記単一センサを構成する前記検出部の多層の半導体薄膜は、少なくともＩｎ又はＳｂのいずれかを含む化合物半導体からなる層と、拡散電流を抑制するためのバリア層とを含んでもよい。
【発明の効果】
【００２６】
本発明によれば、所定の開口率を得るための単一センサを構成する非検出部の面積に対する検出部の面積の比率が所定の値となるように、単一センサを構成する検出部および非検出部の平面形状を、直角以下の角度を持たない五角形以上の多角形状に形成すると共に、支持基板上の同一行での互いに隣接する２つの単一センサ間の接続においては、該上流側の単一センサの非検出部と該下流側の単一センサの検出部とが直列接続されるように配線し、支持基板上の同一列での互いに隣接する２つの単一センサ間に配置においては、一方の行の単一センサを構成する検出部と、他方の行の単一センサを構成する非検出部とが交互に配置されるようにしたので、冷却装置を用いずとも室温で動作可能な、人体の発する赤外線を感度良く検出することが可能な赤外線センサを作成することができる。
【００２７】
また、本発明によれば、冷却装置を用いずに、室温でも高感度に動作させることができるので、小型で安価な赤外線センサを得ることができる。
【発明を実施するための最良の形態】
【００２８】
以下、図面を参照して、本発明の実施の形態を詳細に説明する。
［第１の例］
本発明の第１の実施の形態を、図１〜図５に基づいて説明する。
【００２９】
本例では、本発明に係る赤外線センサの構成について説明する。
（センサチップ）
赤外線センサのセンサ全体の構成について説明する。  
図１は、赤外線センサにおける、支持基板上に形成された多層半導体薄膜による単一センサを配列した平面構造を示す。
赤外線センサは、複数の単一センサ１００が規則正しく直線状に配列されることによって構成される。単一センサ１００は、検出部１１０と非検出部１２０とからなる。
【００３０】
ここでいう、単一センサ１００とは、赤外線を受光センシングする最小単位のセンサを意味する。検出部１１０とは、単一センサ１００の構造の中で受光により電圧または電流を発生する部分である。非検出部１２０とは、直接受光センシングには関与しないが、電圧又は電流を外部に取り出すための構造をいう。また、複数の単一センサ１００を直列接続した赤外線センサ全体をセンサチップという。
【００３１】
（単一センサ）
単一センサ１００の具体的な構造について説明する。
【００３２】
図２は、その単一センサ１００を含む赤外線センサの断面構造を示す。
【００３３】
単一センサ１００は、半絶縁性の支持基板１３０と、化合物半導体が成膜可能な平滑面１３０ｂ上に形成された半導体薄膜としての化合物半導体層１４０（図２では、層１４１と層１４２との２層構造）と、この化合物半導体層１４０上に積層された保護膜１５０と、この保護膜１５０上に配線された配線部１６０およびパッド部１６１，１６２とから構成される。
【００３４】
支持基板１３０としては、半導体薄膜が形成可能なものであればいかなるものでもよい。できれば、所望の赤外線領域に対して吸収が少ない材料が好ましく、特に、人体が発する遠赤外線領域に対しては、高抵抗なシリコン（Ｓｉ）基板やＧａＡｓ基板が好ましい。
【００３５】
この支持基板１３０上に形成する半導体薄膜は、各種の成膜手法を用いて形成される。例えば、分子線エピタキシー法（ＭＢＥ法）や有機金属気相成長法（ＭＯＣＶＤ法）などが、本発明においては好適に用いることができる。
【００３６】
（配線構造）
図３は、複数の単一センサ１００からなる図１の配線構造を簡略化して示す。
【００３７】
この図３においては、複数の単一センサ１００が、直線状に支持基板１３０上で上流側の電極パッド部９１から下流側の電極パッド部９２へ向かう所定の順方向に沿って、かつ、複数の行（Ｘ方向）に渡って繰り返して直列接続する配線構造を示す。
【００３８】
単一センサ１００は、支持基板１３０上の同一行（Ｘ方向）での互いに隣接する２つの単一センサ１００間の接続においては、上流側の単一センサ１００の非検出部１２０と下流側の単一センサ１００の検出部１１０とが直列接続されるように配線されている。
【００３９】
この場合、検出部１１０の平面形状の方が、非検出部１２０の平面形状よりも大きくなっている。このため、支持基板１３０の同一面上でのセンサ全体の面積に対する該センサ全体に渡って配線された複数個の単一センサ１００の検出部１１０の総面積の割合を示す開口率が最大となるように、該支持基板１３０の同一面上で互いに隣接する単一センサ１００を直列接続するように配置調整する。
【００４０】
すなわち、支持基板１３０上の同一列（Ｙ方向）での互いに隣接する２つの単一センサ１００間に配置する場合においては、一方の行の単一センサ１００を構成する検出部１１０と、他方の行の単一センサ１００を構成する非検出部１２０とを交互に隙間なく配置するように調整することにより、開口率を最大にすることができる。この開口率については、後述する第２の例において説明する。
【００４１】
（多層の半導体薄膜）
単一センサ１００の検出部１１０を構成する半導体薄膜としては、少なくともＩｎ又はＳｂのいずれかを含む化合物半導体からなる層により構成することができる。また、必要に応じて、拡散電流を抑制するためのバリア層や格子不整合を緩和させるためのバッファ層を設けてもよい。
【００４２】
化合物半導体からなる層としては、
ａ）第一化合物半導体層の単層の材料
ｂ）第二化合物半導体層と第三化合物半導体層とからなるヘテロ構造
ｃ）第四化合物半導体層と第五化合物半導体層とからなる超格子構造
ｄ）化合物半導体の積層体
などが挙げられる。
【００４３】
また、化合物半導体層の材料としては、Ｅｇ［ｅＶ］≦１．２４／λ[μｍ](赤外線の波長λ＝１０μｍ)を満足するバンドギャップＥｇを有する化合物半導体を用いることができる。
【００４４】
以下、化合物半導体からなる層の具体例について説明する。
＜第一化合物半導体層＞
図２および図４は、第一化合物半導体層１４０のドーピングによる多層膜の構成例を示す。
【００４５】
図２の構成例では、化合物半導体層１４１は、Ｎ型ドーピングした第一化合物半導体層である。化合物半導体層１４２は、Ｐ型ドーピングした第一化合物半導体層である。
【００４６】
図４の構成例では、化合物半導体層１４１は、Ｐ型ドーピングした第一化合物半導体層である。化合物半導体層１４１は、Ｎ型ドーピングした第一化合物半導体層である。
【００４７】
第一化合物半導体層としては、例えば、該半導体層にインジウム(Ｉｎ)及びアンチモン(Ｓｂ)を含むものであればいずれを用いてもよい。
【００４８】
その中でも、ＩｎＳｂ、ＩｎＡｓＳｂ、ＩｎＳｂＢｉ、ＩｎＡｓＳｂＢｉ、ＩｎＴｌＳｂ、ＩｎＴｌＡｓＳｂ、ＩｎＳｂＮ、ＩｎＡｓＳｂＮなどが好ましく用いられる。
【００４９】
ＩｎＡｓｘＳｂ１−ｘ混晶のバンドギャップＥｇは、０．５８ｘ２−０．４１ｘ＋０．１８＝Ｅｇで表され、非常に大きな非線形因子がある。Ａｓ組成比のｘが０の場合、すなわちＩｎＳｂは室温で約７．３μｍ以下の波長において感度が得られる。
【００５０】
また、０．１≦ｘ≦０．６の範囲においてはＥｇ≦０．１２ｅＶとなり、１０μｍ帯をピーク波長とした赤外線検知に対し、より適した化合物半導体層となる。さらに好ましいxの範囲は０．２≦ｘ≦０．５である。
【００５１】
化合物半導体センサ部を構成している化合物半導体層の膜厚は、単層の場合には０．５μｍ〜１０μｍであり、好ましくは、０．７μｍ〜５μｍ、より好ましくは１μｍ〜４μｍである。
【００５２】
＜第二化合物半導体層と第三化合物半導体層とからなるヘテロ構造＞  
化合物半導体層は、第二化合物半導体層と第三化合物半導体層とからなるヘテロ構造として形成してもよい。
【００５３】
図５は、化合物半導体層１４０は、第二化合物半導体層１４１と、第三化合物半導体層１４２とからなるヘテロ構造の例である。
【００５４】
第二化合物半導体層としては、該半導体層にインジウム(Ｉｎ)及びアンチモン(Ｓｂ)を含むものであればいずれを用いてもよい。また、第三化合物半導体層としては、該半導体層にアンチモンを含み、かつ第二化合物半導体層とは異なる材料であればよい。
【００５５】
その中でも、第三化合物半導体層／第二化合物半導体層の好ましい組み合わせとしては、ＧａＳｂ／ＩｎＳｂ、ＧａＩｎＳｂ／ＩｎＳｂ、ＩｎＳｂ／ＩｎＡｓＳｂ、ＧａＳｂ／ＩｎＡｓＳｂ、ＧａＩｎＳｂ／ＩｎＡｓＳｂなどである。
【００５６】
特にＩｎＡｓｘＳｂ１−ｘ混晶のｘは、上記で述べたように０．１≦ｘ≦０．６の範囲が好ましく、さらに好ましいｘの範囲は０．２≦ｘ≦０．５である。
【００５７】
なお、本明細書において、記号／がある場合、記号／の左側に記載される材料は、該記号／の右側に記載される材料の上に形成されることを示す。よって、上述のように、第三化合物半導体層／第二化合物半導体層とある場合は、第二化合物半導体層上に第三化合物半導体層が形成されることを示す。
【００５８】
第一化合物半導体層、第二化合物半導体層、第三化合物半導体層は、Ｐ型ドーピングされていてもよい。Ｐ型のドーパントとしては、Ｂｅ、Ｚｎ、Ｃ、Ｍｇ、Ｃｄなどが好ましく用いられる。ここで、ドーピング濃度とは、化合物半導体中にドーピングされる不純物原子の濃度である。Ｐ型ドーピング濃度としては、１×１０１６〜１×１０１７原子／ｃｍ３であり、より好ましくは、２×１０１６〜５×１０１６原子／ｃｍ３である。
【００５９】
また、ヘテロ構造を用いる場合は、第二化合物半導体層および第三化合物半導体層のトータルの膜厚が０．５μｍ〜１０μｍであり、好ましくは、１μｍ〜５μｍ、より好ましくは２μｍ〜４μｍである。
【００６０】
＜Ｐ型化する効果＞
第一化合物半導体層、第二化合物半導体層や第三化合物半導体層をＰ型化する効果について以下に述べる。
【００６１】
第一化合物半導体層、第二化合物半導体層および第三化合物半導体層を単一センサ部として用いる赤外線センサは、一般に光導電型赤外線センサと呼ばれる。赤外線センサの高感度化のために、化合物半導体層の膜特性としては、電子移動度が大きく、素子抵抗が大きく、キャリア濃度ができるだけ小さい膜特性が求められる。
【００６２】
赤外線センサ構成する第一化合物半導体層、第二化合物半導体層、第三化合物半導体層は、室温ではノンドープでＮ型を示す薄膜材料である。従って、キャリア濃度低減のために、それら化合物半導体層をＰ型ドーピングすることが好ましく行われる。膜厚については、薄いほどよいが、量子効率は膜厚が厚くなるほど大きくなるので最適値が存在する。また、素子抵抗についてもあまり大きくなると(ｋΩ以上)、電磁ノイズの影響を受けやすくなるため、最適値が存在する。
【００６３】
＜第四化合物半導体層と第五化合物半導体層とが交互に積層された超格子構造＞
化合物半導体層は、第四化合物半導体層と第五化合物半導体層とが交互に積層された超格子構造として形成してもよい。
【００６４】
第四化合物半導体層は、インジウム(Ｉｎ)及びアンチモン(Ｓｂ)の少なくとも一方を含む材料であればよい。第五化合物半導体層としては、インジウム(Ｉｎ)及びアンチモン(Ｓｂ)の少なくとも一方を含み、かつ第四化合物半導体層と異なる材料であればよい。
【００６５】
その中でも好ましい超格子構造を形成する第五化合物半導体層／第四化合物半導体層の組み合わせとしては、ＩｎＡｓ／ＧａＳｂ、ＩｎＡｓ／ＧａＩｎＳｂ、ＩｎＡｓ／ＧａＡｓＳｂ、ＩｎＡｓＳｂ／ＧａＳｂ、ＩｎＡｓＳｂ／ＧａＡｓＳｂ、ＩｎＡｓＳｂ／ＧａＩｎＳｂなどが、高感度な赤外線センサを実現する上で、非常に好ましく用いられる。また上記化合物半導体の中で、ＩｎＡｓｘＳｂ１−ｘ混晶のｘは、上記で述べたように０．１≦ｘ≦０．６の範囲が好ましく、さらに好ましいｘの範囲は０．２≦ｘ≦０．５である。
【００６６】
超格子構造は、Ｔｙｐｅ−II呼ばれるバンド構造である。すなわち、超格子構造とは、第五化合物半導体層を構成する薄膜材料の伝導帯が、第四化合物半導体層を構成する薄膜材料の価電子帯の下に位置しており、バンドギャップが分離している構造である。このようなバンド構造においては、価電子帯のホールと伝導帯の電子とがそれぞれ空間的に分離される。その結果、再結合しようとするキャリアのライフタイムが長くなり、赤外線のエネルギーを電気信号として取り出す効率が向上する。よって、赤外線センサの高感度化が達成できると考えられる。
【００６７】
超格子構造の場合には、第四化合物半導体層及び第五化合物半導体層の1周期の膜厚は、ミニバンドが形成される程度に薄くする必要がある。その1周期の膜厚は、１ｎｍ〜１５ｎｍの範囲が好ましい。より好ましくは、２ｎｍ〜１０ｎｍ、さらに好ましくは３ｎｍ〜７ｎｍである。また、超格子構造の周期は１０〜１００周期、さらには２０〜５０周期程度成長させることが好ましい。
【００６８】
＜化合物半導体の積層体＞
化合物半導体層は、化合物半導体の積層体として構成としてもよい。
【００６９】
化合物半導体の積層体としては、インジウム(Ｉｎ)及びアンチモン(Ｓｂ)を含み、Ｎ型ドーピングされた化合物半導体層と、インジウム(Ｉｎ)及びアンチモン(Ｓｂ)を含み、Ｐ型ドーピングされた化合物半導体層とが積層された積層体も用いることができる。
【００７０】
積層体の好ましい組み合わせとしては、Ｐ型ドーピングされたＩｎＳｂ／Ｐ型ドーピングされたＩｎＡｓＳｂ／Ｎ型ドーピングされたＩｎＳｂ、Ｐ型ドーピングされたＧａＩｎＳｂ／Ｐ型ドーピングされたＩｎＡｓＳｂ／Ｎ型ドーピングされたＧａＩｎＳｂ、Ｐ型ドーピングされたＧａＩｎＳｂ／Ｐ型ドーピングされたＩｎＳｂ／Ｎ型ドーピングされたＧａＩｎＳｂなどのＰ−Ｎ接合積層体が好ましく用いられる。
【００７１】
また、Ｐ型ドーピングされたＩｎＳｂ／Ｎ型ドーピングされたＩｎＳｂ、高濃度にＰ型ドーピングされたＩｎＳｂ／低濃度にＰ型ドーピングされたＩｎＳｂ／Ｎ型ドーピングされたＩｎＳｂ、Ｎ型ドーピングされたＩｎＳｂ／低濃度にＰ型ドーピングされたＩｎＳｂ／高濃度にＰ型ドーピングされたＩｎＳｂといった積層体も好ましい。
【００７２】
なお、記号／が複数ある場合も、記号／が1つある場合と同様に、複数の記号／のうち右側の記号／から左側の記号に向けて順に、各材料が形成されることを示す。すなわち、例えば、Ｐ型ドーピングされたＩｎＳｂ／Ｐ型ドーピングされたＩｎＡｓＳｂ／Ｎ型ドーピングされたＩｎＳｂとある場合は、Ｎ型ドーピングされたＩｎＳｂ上にＰ型ドーピングされたＩｎＡｓＳｂが形成され、該Ｐ型ドーピングされたＩｎＡｓＳｂ上にはＰ型ドーピングされたＩｎＳｂが形成されることを示す。
【００７３】
Ｐ型ドーパントは、すでに述べたものと同様の元素が使用できる。Ｎ型ドーパントは、Ｓｉ、Ｓｎ、Ｔｅ、Ｓ、Ｓｅ、Ｇｅなどが好ましく用いられる。
【００７４】
なお、「積層体」とは、複数の化合物半導体を積層した積層構造を有する化合物半導体の膜のことである。
【００７５】
化合物半導体の積層体は、一般に、高濃度Ｐ型ドープ層／低濃度Ｐ型ドープ層／高濃度Ｎ型ドープ層の3層構造からなっていることが好ましい。高濃度Ｐ型ドープ層のドーピング濃度は、６×１０１７〜５×１０１８原子／ｃｍ３であり、より好ましくは１×１０１８〜４×１０１８原子／ｃｍ３である。また低濃度Ｐ型ドープ層のドーピング濃度は、１×１０１６〜１×１０１８原子／ｃｍ３であり、より好ましくは１×１０１６〜１×１０１７原子／ｃｍ３である。高濃度Ｎ型ドープ層のドーピング濃度は、６×１０１７〜５×１０１８原子／ｃｍ３であり、より好ましくは１×１０１８〜４×１０１８原子／ｃｍ３の範囲である。
【００７６】
一般的にＰ−Ｎ接合積層体を用いた赤外線センサは、光起電力型赤外線センサである。光起電力型赤外線センサの高感度化のためには、素子抵抗が大きく、量子効率を大きくするために素子の膜厚が厚いほど好ましい。また、Ｐ−Ｎ接合積層体の場合には、逆バイアス電圧を印加することでより効率よくキャリアを電気信号として取り出すことが可能となる。その結果として赤外線センサとしてのさらなる高感度化が達成できる。ただし、素子抵抗については、あまり大きくなると(ｋΩ以上)、電磁ノイズの影響を受けやすくなるため、最適値がある。また、逆バイアス電圧を印可せず、ゼロバイアスの状態で素子の開放電圧を測定する方法も好ましい測定方法である。これに関しては後で詳述する。
【００７７】
＜バッファ層＞
これまでに述べてきた化合物半導体センサ部を構成している化合物半導体層を、支持基板上に成長する際、適当なバッファ層を挿入することにより、化合物半導体層(例えば、第二化合物半導体層)の欠陥が減少し、表面の平坦性や結晶性を向上できることを見出した。
【００７８】
バッファ層としては、ＡｌＳｂ、ＡｌＧａＳｂ、ＡｌＧａＡｓＳｂ、ＡｌＩｎＳｂ、ＧａＩｎＡｓＳｂ、ＡｌＩｎＡｓＳｂなどが好ましく用いられる。また、Ｐ型ドーピングを行ったＩｎＳｂでもよい。
【００７９】
これらのバッファ層は、支持基板との格子定数が大きく異なっているが、成長を開始すると非常に速く格子緩和が起こり、化合物半導体層の表面が平坦化し、結晶性に優れた薄膜が得られてくることが確認できている。
【００８０】
バッファ層の膜厚は、支持基板との格子不整合を緩和し、良好な結晶性と平坦な表面とが得られればよく、一般に１００ｎｍ〜１μｍ、好ましくは１５０ｎｍ〜６００ｎｍ程度である。
【００８１】
バッファ層の組成は、バッファ層上に成長させる化合物半導体層の材料にできるだけ格子定数の近い組成を選択することが好ましい。この格子整合効果により、直接基板上に成長するよりも化合物半導体層の結晶性や平坦性、さらに界面の急峻性を大きく向上できる。
【００８２】
なお、バッファ層を、支持基板上と第一化合物半導体層との間に設けるようにしてもよい。すなわち、バッファ層を支持基板と第一化合物半導体層との間に設けることによって、上述の通り、支持基板とその上に形成される化合物半導体層との格子不整合を緩和させ、形成される化合物半導体層の結晶性等を向上させることが目的である。よって、バッファ層上に形成される化合物半導体層は、単層であっても、複数の層であっても、複数の層の積層であってもよい。
【００８３】
これらの結果、赤外線センサとしての素子特性も改善でき、高感度化や低ノイズ化が実現できる。
【００８４】
＜バリア層＞
本発明の一実施形態に係る化合物半導体赤外線センサ構造によれば、拡散電流を抑制する事ができる。その結果、本発明の一実施形態に係る化合物半導体赤外線センサは、室温において冷却機構無しで、更なる高感度化を実現できる。図１８に本発明の一実施形態に係る化合物半導体赤外線センサの断面図を示す。以下で図１８を参照しながら、その構造と動作の特徴を述べる。
【００８５】
図１８において、支持基板１５上に、Ｎ型ドーピングされた層（Ｎ層とも呼ぶ）である第六化合物半導体層１６が形成されている。第六化合物半導体層１６の上には、ノンドープあるいはＰ型ドーピングされた層である第七化合物半導体層１７が形成されている。第七化合物半導体層１７上には、第七化合物半導体層１７よりも高濃度にＰ型ドーピングされた層（Ｐ層とも呼ぶ）であり、かつ第七化合物半導体層１７よりもエネルギーバンドギャップが大きな第八化合物半導体層１８が形成されている。第八化合物半導体層１８、及び第六化合物半導体層１６のうち第七化合物半導体層１７が形成されてない領域には、電極１９が形成されている。このような構成の化合物半導体赤外線センサの表面を保護するように、保護膜２０が形成されている。
【００８６】
図１８に示す赤外線センサに赤外線を入射した場合、赤外線は光吸収層である第七化合物半導体層１７において吸収され、電子正孔対を生成する。生成した電子正孔対はＮ層である第六化合物半導体層１６とＰ層である第八化合物半導体層１８とのポテンシャル差、すなわちビルトインポテンシャルによって分離され、電子はＮ層側へ、正孔はＰ層側へと移動し光電流となる。この時、発生した電子がＰＩＮダイオードの順方向、すなわちＰ層側に拡散してしまうと、光電流として取り出すことは出来ない。このＰＩＮダイオード順方向へのキャリアの拡散が拡散電流である。ここで、Ｐ層である第八化合物半導体層１８がエネルギーバンドギャップのより大きな材料であることで、Ｐ層部分の真性キャリア濃度を小さくすることができる。よって、第七化合物半導体層１７から第八化合物半導体層１８への拡散電流を抑えることが出来るようになる。
【００８７】
図１９に、図１８にて説明した化合物半導体赤外線センサのエネルギーバンド図を示す。図１９において、Ｅは電子のエネルギーを示し、ＥＦはフェルミエネルギーを示し、ＥＣは伝導帯レベルを示し、ＥＶは価電子帯レベルを示す。また、図中の矢印は、赤外線の入射によって生成された電子の移動方向を示し、それぞれ光電流となる移動方向(矢印Ａ)と、拡散電流となる移動方向(矢印Ｂ)とを示している。すなわち、図１９に示す化合物半導体赤外線センサのエネルギーバンド図からわかるように、第八化合物半導体層１８白身がＰ層側への電子の拡散に対するバリア層となる。一方で赤外線の入射により生成された正孔の流れは阻害しない。この効果により、漏れ電流を大幅に減少させる事ができる。さらに、赤外線の入射により発生した電子が光電流方向Ａへ流れやすくなることから、取り出せる光電流が大きくなる。すなわち、センサの外部量子効率が向上する。この結果、素子の感度を飛躍的に上げることができる。
【００８８】
また、各化合物半導体層の積層の順番は本発明の一実施形態において非常に重要である。以下で、基板上にＮ型ドーピングされている第六化合物半導体層１６をまず成長し、該第六化合物半導体層上にＰ型ドーピングされた第七化合物半導体層１７を成長し、さらに第七化合物半導体層上に第七化合物半導体層よりも高濃度にＰ型ドーピングされ、かつ第七化合物半導体層よりも大きなバンドギャップを有している第八化合物半導体層１８を成長することの理由を説明する。まず第六化合物半導体層１６は、光吸収層となる第七化合物半導体層１７を基板上に結晶性良く成長させるためのバッファ層であると共に、電極とのコンタクト層となる。ここで、第六化合物半導体層１６の表面積は素子の中で最も大きいため、そのシート抵抗はセンサのＰ−Ｎ接合以外のセンサ内部直列抵抗の主な要因となっている。従って、第六化合物半導体層１６はシート抵抗が小さい層であることが好ましい。一般に化合物半導体は電子の移動度がホールの移動度よりも大きいため、Ｎ型ドーピングの方がＰ型ドーピングよりもシート抵抗を小さくすることが出来る。ゆえに第六化合物半導体層１６にはＮ型ドーピングを行うことが好ましい。また、バリア層である第八化合物半導体層１８をまず成長し、次に光吸収層である第七化合物半導体層１７を成長した場合、拡散電流を抑制する効果は、図１８に示した積層構造とは変わらないので、化合物半導体赤外線センサの構造としては好ましい。しかし、第七化合物半導体層１７は結晶の格子定数の異なる第八化合物半導体層１８上への格子不整合のあるヘテロ成長となる。従って、光吸収層である第七化合物半導体層１７に結晶欠陥が発生しやすく、赤外線の吸収により発生した電子正孔対が対消滅を起こしやすくなる。すなわちセンサの量子効率が下がりやすくなる。ゆえにバリア層である第八化合物半導体層１８は光吸収層である第七化合物半導体層１７の次に成長することがより好ましい。
【００８９】
上記理由により、上述の化合物半導体赤外線センサ構造は、支持基板１５上にＮ型ドーピングされている第六化合物半導体層１６を成長させる。次いで、該第六化合物半導体層１６上の所定の領域にＰ型ドーピングされた第七化合物半導体層１７を成長させる。さらに、第七化合物半導体層１７上に第七化合物半導体層１７よりも高濃度にＰ型ドーピングされ、かつ第七化合物半導体層１７よりも大きなバンドギャップを有している第八化合物半導体層１８を成長させる。本発明の一実施形態では、このような順番の成長方法で化合物半導体赤外線センサを形成する事が好ましい。
【００９０】
また、第八化合物半導体層１８上に、第八化合物半導体層１８と同等か、またはそれ以上の濃度でＰ型ドーピングを行った第九化合物半導体層を更に続けて成長しても良い。これについては後述する。
【００９１】
第八化合物半導体層１８は、室温において拡散する電子を十分に止める事が出来るだけの、大きなバンドギャップを持つ必要がある。一般にバンドギャップをより大きくする為には、第八化合物半導体層１８を、格子定数がより小さな材料とする必要がある。この結果、バンドギャップの小さい第七化合物半導体層１７との格子定数差が大きくなり易く、バリア層である第八化合物半導体層１８に、ヘテロ成長による結晶欠陥が発生し易くなる。この結晶欠陥は欠陥による漏れ電流の原因となる。従ってそのバンドギャップの大きさは、拡散電流抑止の効果と、第八化合物半導体層１８の結晶性のバランスにより決定される。これは使用する化合物半導体層の材料の組み合わせによって変化し得る。また、第七化合物半導体層１７と第八化合物半導体層１８との接合界面では、材料のエネルギーバンド構造の差により、図１９に示すような価電子帯の跳び(スパイクともいう)が生じる。このスパイクの先が第七化合物半導体層の価電子帯よりも飛び出すようになると、赤外線の吸収により発生した正孔の流れを妨げるようになる。これを防ぐために、第八化合物半導体層１８は十分なＰ型ドーピングを行う必要がある。
【００９２】
上記赤外線センサを構成する各化合物半導体層の材料として、第六化合物半導体層１６の材料としては、該半導体層にインジウム(Ｉｎ)及びアンチモン(Ｓｂ)を含むものであれぱいずれを用いても良いが、好ましい材料としてはＩｎＳｂが用いられる。ＩｎＳｂは化合物半導体の中でも特にキャリアの移動度が大きく、シート抵抗を小さくする事が出来る。また、第七化合物半導体層１７の材料としては、該半導体層にインジウム(Ｉｎ)及びアンチモン(Ｓｂ)を含むものであれぱいずれを用いても良いが、好ましい材料としては、ＩｎＳｂ、ＩｎＡｓＳｂ、ＩｎＳｂＮなどが用いられる。前述のように、ＩｎＡｓｘＳｂ１−ｘ混晶のバンドギャップＥｇは、０．５８ｘ２−０．４１ｘ＋０．１８＝Ｅｇで表され、非常に大きな非線形因子がある。Ａｓ組成比のｘが０の場合、すなわちＩｎＳｂは室温で約７．３μｍ以下の波長において感度が得られる。また、０．１≦x≦０．６の範囲においては、Ｅｇ≦０．１２ｅＶとなり、１０μｍ帯をピーク波長とした赤外線検知により適した化合物半導体層となる。さらに好ましいxの範囲は０．２≦x≦０．５である。また、ＩｎＳｂ１−ｙＮｙ混晶(０＜ｙ＜０．０１)のバンドギャップは更に大きな非線形因子があり、窒素Ｎの組成ｙが僅か０．０１でバンドギャップがほぼ０に近くなることが知られている。したがって、ＩｎＳｂ１−ｙＮｙは、ＩｎＳｂ(第六化合物半導体層)と格子整合に近い系で、ＩｎＳｂで吸収できる波長よりも、より長波長の赤外線を吸収することができる。
【００９３】
なお、ＩｎＡｓＳｂやＩｎＳｂＮを第七化合物半導体層１７として第六化合物半導体層１６であるＩｎＳｂ層上に成長する場合、ヘテロ成長による結晶欠陥の発生を抑制するために、組成を０からｘ、あるいは０からｙへと段階的に変化させる成長方法などが好ましく用いられる。
【００９４】
第八化合物半導体層１８の材料としては、バンドギャップが第七化合物半導体層１７よりも大きい材料でよく、ＡｌＩｎＳｂ、ＧａＩｎＳｂ、ＡｌＡｓ、ＧａＡｓ、ＩｎＡｓ、ＡｌＳｂ、ＧａＳｂ、ＡｌＡｓＳｂ、ＧａＡｓＳｂ、ＡｌＧａＳｂ、ＡｌＧａＡｓ、ＡｌＩｎＡｓ、ＧａＩｎＡｓ、ＡｌＧａＡｓＳｂ、ＡｌＩｎＡｓＳｂ、ＧａＩｎＡｓＳｂ、ＡｌＧａＩｎＳｂ、ＡｌＧａＩｎＡｓＳｂのいずれかが好ましい。特にＡｌｚＩｎ１−ｚＳｂ混晶のバンドギャップＥｇ'はＥｇ'＝０．１７２＋１．６１２ｚ＋０．４３ｚ２で表され、僅かなＡｌ組成によって大きなバンドギャップを得ることが可能となる。この為、光
吸収層となる第七化合物半導体層１７のＩｎＳｂやＩｎＡｓＳｂ等の材料と格子定数が近く、バンドギャップの大きなバリア層とすることが可能となる。ここで、好ましいｚの範囲は０．０１≦ｚ≦０．７であり、より好ましくは０．１≦ｚ≦０．５である。
【００９５】
第六化合物半導体層１６の膜厚は、シート抵抗を下げるためになるべく厚いほうが好ましい。ただし、第六化合物半導体層１６の膜厚が厚くなると膜の成長に多大な時間を要し、かつ素子分離を行うためのメサエッチング等が困難となる。この為第六化合物半導体層１６の膜厚は、好ましくは、０．３μｍ以上２μｍ以下であり、より好ましくは、０．５μｍ以上１μｍ以下である。
【００９６】
また、第七化合物半導体層１７の膜厚は、赤外線の吸収を増やすためになるべく厚いほうが好ましい。ただし、第七化合物半導体層１７の膜厚が厚くなると第六化合物半導体層１６と同様に、膜の成長に多大な時間を要し、かっ素子分離を行うためのエッチング等が困難となる。この為第七化合物半導体層１７の膜厚は、好ましくは、０．５μｍ以上３μｍであり、より好ましくは、１μｍ以上２μｍ以下である。
【００９７】
また、第八化合物半導体層１８の膜厚は、センサ内直列抵抗を下げるためになるべく薄いほうが好ましい。ただし、電極１９と第七化合物半導体層１７との間でトンネルリークが発生しないだけの膜厚が必要である。この為、第八化合物半導体層１８の膜厚は０．０１μｍ以上が好ましく、より好ましくは０．０２μｍ以上である。
【００９８】
第六化合物半導体層１６のＮ型ドーピングの濃度は、第七化合物半導体層１７とのポテンシャル差を大きくし、かつシート抵抗を下げるためになるべく大きいほうが好ましく、１×１０１８原子／ｃｍ３以上であることが好ましい。また、第七化合物半導体層１７は、ドーピングしないで真性半導体のままでも良いし、またはＰ型にドーピングしても良い。Ｐ型にドーピングする場合には、第七化合物半導体層１７のＰ型ドーピング濃度は、第六化合物半導体層１６及び第八化合物半導体層１８それぞれの伝導帯と十分大きな伝導帯のバンドオフセットを取れるように調整される。ここで、第七化合物半導体層１７のＰ型ドーピング濃度は、１×１０１６原子／ｃｍ３以上１×１０１８原子／ｃｍ３未満が好ましい。また、第八化合物半導体層１８のＰ型ドーピング濃度は、第七化合物半導体層１７と第八化合物半導体層１８との接合界面における価電子帯のスパイクが、赤外線の吸収により発生した正孔の流れを妨げ無いようにするため、１×１０１８原子／ｃｍ３以上が好ましい。このときのＮ型ドーパントとしては、Ｓｉ、Ｔｅ、Ｓｎ、Ｓ、Ｓｅ、Ｇｅなどを用いることができる。中でもＳｎは、ＩｎＳｂにおいて、より活性化率が高く、シート抵抗をより下げることが可能であることから、より好ましく用いられる。また、Ｐ型ドーパントとしてはＢｅ、Ｚｎ、Ｃｄ、Ｃ、Ｍｇなどを用いることができる。中でもＺｎは、ＩｎＳｂにおいて、より活性化率が高く、かつ毒性も低いために、より好ましく用いられる。
【００９９】
バリア層となる第八化合物半導体１８上に、さらにコンタクト層となる第九化合物半導体層２１を形成した素子構造とすることは、より好ましい形態である。ここで、図２０には上記素子構造の断面図を示す。以下で、図２０を参照しながら、上記化合物半導体赤外線センサ構造の特徴を述べる。
【０１００】
バリア層となる第八化合物半導体層１８は、バンドギャップが大きい材料であり、一般にキャリア移動度は小さくなってしまう。この為電極１９とのコンタクト抵抗が増加し、この抵抗は前述したジョンソンノイズの原因となる。ここで、図２０に示すように、第八化合物半導体層１８上に形成された、第九化合物半導体層２１について、電気抵抗が第八化合物半導体層１８よりも小さな材料とすることで、この抵抗の増加を抑える事が出来る。また、第九化合物半導体層２１は、その電気抵抗を小さくするために、十分に大きなＰ型ドーピングを行うことが好ましい。
【０１０１】
この様な第九化合物半導体層２１の材料としては、該半導体層にインジウム(Ｉｎ)及びアンチモン(Ｓｂ)を含むものであればいずれを用いても良いが、好ましい材料としてはキャリア移動度の大きいＩｎＳｂが用いられる。
【０１０２】
第九化合物半導体層２１の膜厚は、コンタクト抵抗を下げるために十分な膜厚であれぱ良く、０．１μｍ以上２μｍ以下が好ましく用いられる。
【０１０３】
また、第九化合物半導体層２１のＰ型ドーパントとしてはＢｅ、Ｚｎ、Ｃｄ、Ｃ、Ｍｇなどが好ましく用いられる。中でもＺｎは、ＩｎＳｂにおいてより活性化率が高く、かつ毒性も低いために、より好ましく用いられる。またＰ型ドーピング濃度は、膜の抵抗を十分に小さくする必要があるため、１×１０１８原子／ｃｍ３以上が好ましい。
【０１０４】
［第２の例］
本発明の第２の実施の形態を、図６〜図１７に基づいて説明する。なお、前述した第１の例と同一部分については、その説明を省略し、同一符号を付す。
【０１０５】
（赤外線センサの製造方法）
本例では、前述した第１の例で説明した図１〜図３の赤外線センサの製造方法について説明する。
【０１０６】
支持基板上に化合物半導体層を形成するに手順として、赤外線の入射方向を考慮する必要がある。特に、化合物半導体層がＰ−Ｎ接合積層体の場合、Ｎ型化合物半導体層は不純物濃度が高くなると、伝導帯の底から不純物に由来する多数の励起電子でエネルギー準位が占められてしまうため、バンドギャップエネルギーよりさらに大きなエネルギーに相当する光にしか反応しなくなり、材料本来のバンドギャップエネルギーに相当する波長領域に対して吸収がなくなってしまう効果がある（バースタイン・モス効果）。これにより、高濃度に不純物を添加したＮ型化合物半導体層を赤外線の入射側におくと、より多くの赤外線がＰ−Ｎ接合に到達させることができる。したがって、赤外線の入射方向に対してＮ型化合物半導体層、次にＰ型化合物半導体層という順になるよう化合物半導体層を積層するのが、好ましい成膜手順である。  また、Ｐ型およびＮ型半導体層に対して支持基板が存在する反対側から電極を形成するため、Ｐ−Ｎ接合面に対して電極がある側から赤外線が入射すると、電極の影で赤外線の入射量が制限されることになる。そのため、本発明の単一センサの好ましい形態としては、支持基板上にＮ型半導体、ついでＰ型半導体を形成し、赤外線は所望の波長領域で赤外線の吸収が少ない支持基板側から入射させるのが好ましい態様である。
【０１０７】
また、図４に示されるように支持基板上にＰ型半導体層ついでＮ型半導体層を形成したうえで、電極が存在する側から赤外線が入射する形態としても、Ｐ−Ｎ接合周辺部から漏れ込む光の多くが散乱・反射されてＰ−Ｎ接合に到達するため、図２の支持基板上にＮ型半導体層ついでＰ型半導体層を形成したものと同程度の出力を得ることは可能である。したがって、所望の範囲の出力を得ることができれば、支持基板の化合物半導体層が存在する側または裏面のどちら側からでも、赤外線を入射させることができる。
【０１０８】
＜単一センサの作製プロセス＞
単一センサ１００の作製プロセスを、前述した第１の例で説明した図２、図４、図５を用いて説明する。
【０１０９】
単一センサ１００が光導電型センサである第一化合物半導体層（図２、図４参照）、検出部１１０と非検出部１２０との明確な違いはないため、所望の形状にレジストでパターニング後、エッチングにより素子分離する。
【０１１０】
次に、化合物半導体の表面を空気中の水分などから影響を受けないように保護膜１５０を形成する。保護膜１５０の一部に化合物半導体層１４０に電極が接触するためのコンタクトホールを２箇所（上部電極領域、下部電極領域）に形成する。このコンタクトホールを覆い、かつ、単一センサ１００同士を接続するため、電極金属および配線金属を蒸着し、レジストを用いてリフトオフ法により金属のパターニングを行う。
【０１１１】
さらに、電極保護を目的とする保護膜１５０を電極金属の上に形成する。
【０１１２】
単一センサ１００が光起電力型センサの場合は、支持基板としての支持基板１３０に最も近い最下部化合物半導体層１４１と、最上部化合物半導体層１４２とにそれぞれ電極１６０を形成する必要がある。そのため、検出部１１０の形状でレジストのパターニングを行い、最上層から支持基板１３０に一番近い化合物半導体層の表面が露出するまでエッチングにより化合物半導体層を除去する。
【０１１３】
次に、高抵抗の支持基板１３０上で単一センサ１００それぞれを素子分離するため、検出部１１０の外周に加え、最下部化合物半導体１４１の引き出し部を含む外形でレジストのパターニングを行い、残りの最下部化合物半導体層１４１を除去する。
【０１１４】
続いて、半導体表面を空気中の水分などの影響を受けないよう保護膜１５０を形成し、保護膜１５０の一部に最上部化合物半導体層１４２および最下部化合物半導体層１４１に接触できるよう、保護膜１５０にコンタクトホール１７０，１７１を形成する。コンタクトホール１７０，１７１を覆いかつ単一センサ１００同士を接続するため、電極金属および配線金属を蒸着し、レジストを用いてリフトオフ法により金属のパターニングを行う。
【０１１５】
さらに、電極１６０の保護を目的とする保護膜１５０を形成する。また、素子を分離するためのエッチングを行った後、最上部化合物半導体層１４２および最下部化合物半導体１４１上にそれぞれ電極１６０を形成し、その後保護膜１５０を形成する方法もより好ましい方法である。
【０１１６】
＜単一センサの配線＞  
本例では、赤外線センサは、前述した図１、図３に示したように、Ｎ個の単一センサ１００を支持基板１３０で上流側の電極パッド部９１から下流側の電極パッド部９２へ向かう所定の順方向に沿って規則正しく配列し、かつ、複数行に渡って繰り返して直列接続する配線構造を特徴としている。
【０１１７】
この配線構造においては、支持基板１３０上の同一行（Ｘ方向）での互いに隣接する２つの単一センサ１００間の接続においては、上流側の単一センサ１００の非検出部１２０と下流側の単一センサ１００の検出部１１０とが直列接続されるように配線される。また、支持基板１３０上の同一列（Ｙ方向）での互いに隣接する２つの単一センサ１００間に配置においては、一方の行の単一センサ１００を構成する検出部１１０と、他方の行の単一センサ１００を構成する非検出部１２０とが交互に配置される。
【０１１８】
（作製例）
図６〜図１４は、赤外線センサの作製例を示す。
図６は、化合物半導体のエピタキシャル膜を成長した基板の横断面を示す。
【０１１９】
エピタキシャル膜の形成手順は、次の通りである。
まず、半絶縁性の抵抗率５０００Ωｃｍ以上のＧａＡｓ支持基板１上に、ＭＢＥ装置を用いて、スズ（Ｓｎ）の濃度が１×１０１９原子／ｃｍ３のＮ＋型ＩｎＳｂ層２を厚さ１μｍになるように成膜する。
【０１２０】
その上に引き続き、亜鉛（Ｚｎ）の濃度が１×１０１６原子／ｃｍ３のＰ−（π）型ＩｎＳｂ層３を厚さ１μｍ、その上にＺｎの濃度が５×１０１８原子／ｃｍ３のＰ＋型Ａｌ０．２Ｉｎ０．８Ｓｂ層４を厚さ０．０２μｍ、その上にＺｎの濃度が５×１０１８原子／ｃｍ３のＰ＋型ＩｎＳｂ層５を０．５μｍと順次成膜する。
【０１２１】
図７は、図６のエピ膜基板を、塩酸（ＨＣｌ）と過酸化水素（Ｈ２Ｏ２）を混合した水溶液をエッチング液として用い、Ｐ−Ｎ接合面１０の横断面を形成するようＰ−Ｎ分離メサエッチングを行った単一センサの横断面図である。
【０１２２】
図８は、図７の処理後、単一素子を個々のセンサとして分離するために、図７の作成時と同様に、ＨＣｌとＨ２Ｏ２の混合水溶液で素子分離エッチングを行った単一センサ１００の横断面図である。
【０１２３】
図９は、図８の処理後、半導体表面の保護を目的として、プラズマＣＶＤ装置を用いて厚さ３０００ÅのＳｉＮ保護膜７を形成した単一センサ１００の横断面図である。
【０１２４】
図１０は、図９の処理後、Ｎ＋型ＩｎＳｂ層２とＰ＋型ＩｎＳｂ層５の各表面にメタルが直接接するように、ＳｉＮ膜にＣＦ４とＯ２混合ガスを用いたＲＩＥ（反応性イオンエッチング）装置を用いて、コンタクトホール１１を形成した単一センサ１００の横断面図を表している。
【０１２５】
図１１は、図１０の処理後、それぞれの単一センサ１００に電気的なコンタクトを取り、かつ個々の単一センサ１００を直列接続するため、チタン（Ｔｉ）、続いて金（Ａｕ）を順次ＥＢ蒸着装置で蒸着し、リフトオフ法により不必要なメタルを除去したメタル配線８で直列接続された単一センサの断面図である。
【０１２６】
図１２は、図１１の処理後、メタル配線８の保護、およびメタル配線８と保護膜７との界面を通じて侵入する可能性のある水分などの影響を抑制する目的で、プラズマＣＶＤ装置を用いてメタル保護膜９を形成した単一センサ１００の断面図である。
【０１２７】
図１２の処理後、センサチップ全体の電極となるパッドメタル表面を露出させるため、図１０の作成時と同様に、ＣＦ４とＯ２混合ガスを用いたＲＩＥにより、パッドメタルの部分だけコンタクトホール１１を形成する。
【０１２８】
図１３は、本発明の単一センサ１００の平面図を示す。
【０１２９】
メタル配線８は輪郭部のみ描いてあるが、実際は光が透過しないため、その下側の構造は、肉眼では見ることができない。Ｐ−Ｎメサ段差エッジ６の平面的な形状が略正八角形となるよう露光マスクが設計されている。
【０１３０】
また、Ｎ＋型ＩｎＳｂ層２の支持基板１に接するエッジ２’も、Ｐ−Ｎメサ段差エッジ６の周囲を取り囲むように配置され、紙面に対し水平方向にＮ＋型ＩｎＳｂ層２が引き出されている。
【０１３１】
前述した図１は、図１３の単一センサ１００を複数個平面上に配置し直列接続する様子を示す。
【０１３２】
複数個のセンサを横方向（行方向であるＸ方向）に沿って順方向に接続し、センサチップエッジ１２に到達したら、先ほどの行に対して方向を逆転して、いわゆるつづら折れしながら全ての単一センサ１００を順方向に接続する。
【０１３３】
また、それぞれ隣り合う行同士は検出部１１０が格子点に配置するのではなく、単一センサ１００の接続ピッチに対しおよそ２分の１ピッチずらして隣り合う行同士の検出部１１０と非検出部１２０が概ね垂直方向（列方向であるＹ方向）に並ぶように配置する。この際、行方向Ｘや列方向Ｙに隣接する単一センサ１００のＮ＋型ＩｎＳｂ層下側エッジ２’のエッジ−エッジ間隔が概ね同一になるように配置するのが好ましい。このような配置をすることで、エッチングの際特定の面方位だけが速くエッチングが進むのを抑制することができる。
【０１３４】
図１４は、本発明の単一センサ１００の最も好ましい形態の一つの平面図を示す。
【０１３５】
各部の構成は、図１３の場合と同様であるが、Ｐ−Ｎメサ段差エッジ６の平面的な形状が円になるように露光マスクが設計されている。また、Ｎ＋型ＩｎＳｂ層２の支持基板１に接するエッジ２’も、Ｐ−Ｎメサ段差エッジ６の周囲を取り囲むように円形となるように作られる。
【０１３６】
なお、エッチング工程や保護膜形成工程など、化合物半導体素子を形成する際は、さまざまな薬液でその表面は物理的、化学的ダメージを受けるため、作製プロセスの早い段階で化合物半導体に電極が接することにより、接触抵抗が低く工程の安定化に寄与することができると考えられる。
【０１３７】
本発明のエッチング工程は、薬液を用いるウェットエッチングや反応性ガスを用いるドライエッチングなどが用いられるが、ウェットエッチングとドライエッチングを組み合わせてもかまわない。
【０１３８】
本発明で用いられる保護膜は、シリコン窒化膜（ＳｉＮ）、シリコン酸化膜（ＳｉＯ２）、シリコン酸窒化膜（ＳｉＯＮ）、誘電体薄膜などをプラズマＣＶＤ、ＩＣＰ−ＣＶＤ、Ｃａｔ．ＣＶＤあるいはスパッタなどの成膜装置を用いて化合物半導体層表面に堆積させるか、化合物半導体層自身の表面を化学的に酸化、プラズマ酸化、陽極酸化させることにより形成することができる。
【０１３９】
また、保護膜については、シリコン窒化膜（ＳｉＮ）、シリコン酸化膜（ＳｉＯ２）、シリコン酸窒化膜（ＳｉＯＮ）、誘電体薄膜などをプラズマＣＶＤ、ＩＣＰ−ＣＶＤ、Ｃａｔ．ＣＶＤあるいはスパッタなどの成膜装置を用いて化合物半導体層表面に堆積させる方法が適当である。保護膜１へのコンタクトホールの形成は、ウェットエッチング、反応性イオンエッチング（ＲＩＥ）により行われる。
【０１４０】
電極として用いられる金属は、接触する化合物半導体層に対してコンタクト抵抗が１×１０−６Ωｃｍ２以下になるように最適なものが選択される。例えば、高濃度にドーピングされたＩｎＳｂ層に対しては、Ａｕ／ＴｉやＡｕ／Ｃｒが好んで用いられる。
【０１４１】
（検出部の形状）
検出部１１０の形状としては、例えば、光起電力型センサの場合はＰ−Ｎ接合面となるが、その平面形状は直角以下の角度を含まない五角形以上の多角形が好ましい。
【０１４２】
その五角形以上の多角形とする理由について述べる。
【０１４３】
単一センサ１００の出力は、光起電力型センサの場合Ｐ型およびＮ型半導体上に形成された各電極に対して外部から電圧をかけないゼロバイアス状態で出力されるのが好ましい。つまり、ゼロバイアス状態で単一センサ１００を動作させることにより、通電により素子内で発生するジュール発熱が抑制されて、結果的にはＳ／Ｎ比の悪化を抑制することができる。この出力電圧は、単一センサ１００に吸収された赤外線量により変化するが、室温環境下の平衡状態で人体など比較的周囲環境との温度差が少ない物体から放射される赤外線量の差分は非常に少ないため、単一センサ１００の出力できる出力電圧は非常に小さい。
【０１４４】
しかしながら、この出力電圧は単一センサ１００を順方向に多段接続することにより、接続数に比例した出力電圧として取り出すことが可能である。また、ノイズはゼロバイアス状態であれば熱ノイズのみとなるため、ノイズの値Ｖnoiseは、全体の抵抗の平方根に比例する。
Ｖnoise＝√（４ｋＴＲｆ）        …（１）
Ｖnoise：ノイズ電圧、ｋ：ボルツマン定数、Ｔ：絶対温度、Ｒ：センサ全体の抵抗、ｆ：周波数帯域）。
【０１４５】
これにより、単一センサ１００を複数個、Ｐ型およびＮ型半導体へ形成した電極を順方向に接続する方法を用いれば、接続数を増やすほどＳ／Ｎ比はよくなることになる。
【０１４６】
従って、検出部１１０を平面的に複数個規則正しく配列し、直列接続することにより、センサの出力向上、Ｓ／Ｎ比向上を目指す目的では好適である。
【０１４７】
（開口率）
本例では、支持基板１の同一面上でのセンサ全体の面積に対する該センサ全体に渡って配線された複数個の単一センサ１００の検出部１１０の総面積の割合を示す開口率が最大となるように、該支持基板１の同一面上で互いに隣接する単一センサ１００を直列接続する。
【０１４８】
単一センサ１００の場合は、開口率を向上させながらＰ型およびＮ型半導体それぞれに電極を形成し、個々の単一センサを順方向に接続するため、Ｐ−Ｎ接合面の平面形状としては、直角以下の角度を内包しない五角形以上の多角形が好ましく用いられる。
【０１４９】
Ｐ−Ｎ接合面を五角形以上とする理由は、以下に説明する通りである。
【０１５０】
Ｐ−Ｎ接合の横断面を含む単一センサ１００では、横断面部に存在する界面準位や欠陥を通じてリーク電流が流れることがあるが、単一センサ１００のサイズが小さくなるほど検出部のＰ−Ｎ接合面積に対するＰ−Ｎ接合面の横断面長（周囲長）の割合が大きくなるため、Ｐ−Ｎ接合周辺に由来するリーク電流の影響をより強く受けることになる。
【０１５１】
理想的には、Ｐ−Ｎ接合の形状が円形であればＰ−Ｎ接合面積に対する周囲長は最も小さくなるが、本発明のような微小Ｐ−Ｎ接合面のサイズがおよそ２０ミクロン角以下になると、エッチングでＰ−Ｎ接合面のパターニングするときに直角以下の角度を内包しない五角形以上の多角形であれば角の部分のエッチングも進行するので、あえてマスク上で円形を作らずとも実質円形に近い形を得ることができる。特に、直角以下の角度を内包しない八角形以上の多角形であれば、この目的に合致するエッチング形状を作ることができる。もちろん、予めマスク上で円形のＰ−Ｎ接合を形成するようにしておいてもよい。
【０１５２】
また、Ｐ−Ｎ接合面を平面的に細密充填するには、略正六角形を隣り合う列同士１／２個ずつづらして配列するいわゆるハニカム配列が最も開口率を向上させることには好適であるが、本発明の単一センサ１００の場合、支持基板に直接接するＮ型半導体層から引き出した電極金属が接する部分を検出部以外に設ける関係上、正六角形よりは正八角形以上の多角形の方が隣接する単一センサどうしの引き出し電極部を含む形状のエッジ−エッジ間隔がほぼ同一となり好ましい。
【０１５３】
従って、正八角形以上の多角形状Ｐ−Ｎ接合部とその一端からほぼ同一長の辺を持つ正方形状のＮ型半導体引き出し部を持つ形状が好ましい。また、正方形状のＮ型半導体引き出し部は、直角以下の角度が内包されないように、角の部分は、それを構成する２辺から面取りするのが好ましい。この面取りを行うことにより、エッチングに用いる薬液やガスの流れを円滑にし、特定の面方位だけエッチングが進むような異方性を抑制し、所望の形状を安定に作り出すことができる。さらに、検出部に対してＮ型半導体引き出し部は大きさを小さくすることができるため、センサチップ全体に対して検出部１１０の開口率を向上させることができる。
【０１５４】
単一センサ１００が光導電型センサの場合も光起電力型センサと同様に、微小なバイアス条件で電圧または電流を出力させる動作方法を採用することにより、実質光起電力型センサと同様の使用方法とすることができる。したがって、検出部および非検出部の形状は、光起電力型センサの場合と同様にすることが好ましい形態である。
【０１５５】
単一センサ１００の配列方法としては、直列接続がつづら折り状に折り返され、かつ隣り合う列の単一センサの検出部がお互いに同一列の単一センサ１００の間に配置されて、センサ全体の面積に対する検出部１１０の総面積の割合（開口率）が最大になるよう単一センサ１００を直列接続することが好ましい態様である。
【０１５６】
前述のような略正八角形の検出部１１０と長方形の非検出部１２０を組み合わせた平面形状を有する単一センサ１００を順方向に直列接続し、直列接続がチップ端に達したら折り返し、隣の列とは逆方向へ直列接続を続けて、センサチップ全体としてはつづら折り状に直列接続を繰り返す。この際、接続の向きが逆相になるように隣り合う列同士は、一方の検出部１１０と他方の非検出部１２０が直接隣り合うように入り組んで配置するのが好ましい。
【０１５７】
このような配置とすることで、順方向に接続する単一センサ１００の検出部１１０と次の単一センサ１００の非検出部１２０を最も近く配置することができ、従って順次直列接続する際の配線金属の長さを最も短くすることができるので、単一素子の寄生直列抵抗を小さくすることができ、センサチップ全体としての特性劣化を抑制することができる。
【０１５８】
その結果、センサチップ全体に対する検出部の総面積の割合（開口率）を向上させることができる。
【０１５９】
（開口率の比較例）
図１５は、開口率Ｋの比較例を示す。
開口率Ｋ＝単一センサの受光部面積の総和／センサチップ全体の面積
＝（Ｓ×Ｎ）／Ａ                …（２）
Ｓ：単一センサの受光部面積
Ｎ：接続数
Ａ：センサチップ全体の面積
【０１６０】
図１５（ａ）は、従来の赤外線センサの配線例を示す。
【０１６１】
１個の単一センサ１００の非検出部１２０の面積をＳ１とし、その単一センサ１００の検出部１１０の面積をＳ２とするとき、面積比は、Ｓ１：Ｓ２≒１：１であり、ほぼ等しい。そして、このときの開口率Ｋは、（２）式より、Ｋ≒０．１４（約１４％）である。
【０１６２】
図１５（ｂ）は、本発明の赤外線センサの配線例を示す。
【０１６３】
１個の単一センサ１００の非検出部１２０の面積をＳ３とし、その単一センサ１００の検出部１１０の面積をＳ４とするとき、Ｓ３：Ｓ４の面積比は、従来例の１：１ではなく、所定の比値となっている。このときの開口率Ｋは、（２）式より、Ｋ≒０．２４〜０．６（約２４％〜６０％）となり、従来例よりもかなり開口率Ｋが向上していることがわかる。
【０１６４】
すなわち、単一センサ１００を構成する非検出部１２０の面積Ｓ３に対する検出部１１０の面積Ｓ４の比率を所定の値に設定することによって、上記のような一定の開口率を得ることができる。このように面積比率を所定の値に設定するために、前述した図１３、図１４に示したように、単一センサ１００を構成する検出部１１０および非検出部１２０の平面形状が、直角以下の角度を持たない五角形以上の多角形状となるように形成することが必要となる。
【０１６５】
（赤外線センサの比較例）
赤外線センサの比較例について説明する。
【０１６６】
図１６は、従来の単一センサ２００の構成例を示す。
【０１６７】
Ｐ−Ｎメサ段差エッジ６やＮ＋型ＩｎＳｂ層２の支持基板１に接するエッジ２’、メタル配線８の基本形は、方形、又は角を面取りした方形となっている。
【０１６８】
なお、Ｐ−Ｎメサ段差エッジ６やＮ＋型ＩｎＳｂ層２の支持基板１に接するエッジ２’、メタル配線８、コンタクトホール１１の配置など基本となる構成は、図１３および図１４の単一センサ１００と同様である。
【０１６９】
図１７は、図１６の従来の単一センサ２００を複数個平面上に配置し、直列接続した構成例を示す。
【０１７０】
Ｎ＋型ＩｎＳｂ層２の支持基板１に接するエッジ２’が、行方向Ｘおよび列方向Ｙに隣接する単一センサのエッジ同士ほぼ同一の間隔となるように配置されている。
【０１７１】
この図１７は、前述した図１５（ａ）に対応するものであり、非検出部１２０の面積Ｓ２と、検出部１１０の面積Ｓ１との面積比は、Ｓ１：Ｓ２≒１：１になる。これにより、（２）式から導かれる開口率Ｋは、本願発明に比べてかなり劣っていることがわかる。
【産業上の利用可能性】
【０１７２】
本発明は、人体の存在を検出する人感センサとして好適に使用できる。
【図面の簡単な説明】
【０１７３】
【図１】本発明の第１の実施の形態である、赤外線センサの全体構成を示す平面図である。
【図２】赤外線センサを構成する単一センサの接続構成を示す断面図である。
【図３】一方の単一センサを構成する検出部と、これに隣接する他方の単一センサの非検出部とを順次Ｎ個直列に接続する形態を説明する平面図である。
【図４】第一化合物半導体層のドーピングによる多層膜の構成例を示す断面図である。
【図５】第二化合物半導体層および第三化合物半導体層のドーピングによる多層膜の構成例を示す平面図である。
【図６】本発明の第２の実施の形態である、赤外線センサの基板の多層膜の形成を示す工程図である。
【図７】図６に続く工程であって、Ｐ−Ｎ分離メサエッチングを示す工程図である。
【図８】図７に続く工程であって、素子分離エッチングを示す工程図である。
【図９】図８に続く工程であって、保護膜の形成を示す工程図である。
【図１０】図９に続く工程であって、コンタクト窓の形成を示す工程図である。
【図１１】図１０に続く工程であって、メタル配線の形成を示す工程図である。
【図１２】図１１に続く工程であって、メタル保護膜の形成を示す工程図である。
【図１３】単一センサの平面図である。
【図１４】最も好ましい単一センサの平面図である。
【図１５】開口率の比較例を示すものであって、（ａ）は従来の単一センサをセンサチップ全面に渡って複数個直列接続した場合の構成を示す平面図、（ｂ）は本発明の単一センサをセンサチップ全面に渡って複数個直列接続した場合の構成を示す平面図である。
【図１６】従来の単一センサの構成例を示す平面図である。
【図１７】図１６の単一センサを複数個直列接続した構成例を示す平面図である。
【図１８】バリア層を含む本発明の単一センサの横断面図である。
【図１９】図１８の単一センサのバンドエネルギー状態を示す図である。
【図２０】バリア層および低コンタクト抵抗層を含む本発明の単一センサの横断面図である。
【符号の説明】
【０１７４】
１  支持基板（半絶縁性基板）
２  Ｎ＋型ＩｎＳｂ層
２’ Ｎ＋型ＩｎＳｂ層下側エッジ
３  Ｐ−型（π）型ＩｎＳｂ層
４  Ｐ＋型ＡｌＩｎＳｂ層
５  Ｐ＋型ＩｎＳｂ層
６  Ｐ−Ｎメサ段差エッジ
７  保護膜
８  メタル配線
９  メタル保護膜
１０  Ｐ−Ｎ接合面
１１  コンタクトホール
１２  センサチップエッジ
１５  支持基板
１６  第六化合物半導体層
１７  第七化合物半導体層
１８  第八化合物半導体層
１９  電極
２０  保護膜
２１  第九化合物半導体層
９１，９２  電極パッド部
１００  単一センサ
１１０  検出部
１２０  非検出部
１３０  支持基板（半絶縁性基板）
１３０ａ  入射面
１３０ｂ  入射面とは反対側の面
１４０  化合物半導体層
１４１，１４２  層
１５０  保護膜
１６０  配線部
１６１，１６２  パッド部
１７０，１７１  コンタクトホール
２００  単一センサ
【図１】
2007081225.tif 000003
【図２】
2007081225.tif 000004
【図３】
2007081225.tif 000005
【図４】
2007081225.tif 000006
【図５】
2007081225.tif 000007
【図６】
2007081225.tif 000008
【図７】
2007081225.tif 000009
【図８】
2007081225.tif 000010
【図９】
2007081225.tif 000011
【図１０】
2007081225.tif 000012
【図１１】
2007081225.tif 000013
【図１２】
2007081225.tif 000014
【図１３】
2007081225.tif 000015
【図１４】
2007081225.tif 000016
【図１５】
2007081225.tif 000017
【図１６】
2007081225.tif 000018
【図１７】
2007081225.tif 000019
【図１８】
2007081225.tif 000020
【図１９】
2007081225.tif 000021
【図２０】
2007081225.tif 000022